【事件の表示】
　特許第６０６０５３９号発明「感光性樹脂組成物」の特許異議申立事件について，次のとおり決定する。
【結　論】
　特許第６０６０５３９号の特許請求の範囲を訂正請求書に添付された訂正特許請求の範囲のとおり，訂正後の請求項〔１−４〕について訂正することを認める。
　特許第６０６０５３９号の請求項１−請求項４に係る特許を維持する。
【理　由】
第１　手続等の経緯
　特許第６０６０５３９号の請求項１−請求項４に係る特許（以下「本件特許」という。）についての特許出願は，特願２０１２−１４６４８５号として平成２４年６月２９日（先の出願に基づく優先権主張　平成２３年７月８日）に出願され，平成２８年１２月２２日に特許権の設定登録がされたものである。
　本件特許について平成２９年１月１８日に特許掲載公報が発行されたところ，発行の日から６月以内である平成２９年７月１４日に，特許異議申立人渡邉規雄から特許異議の申立てがされた（異議２０１７−７００６９５号）。
　
　その後の手続等の経緯の概要は，以下のとおりである。
平成２９年　９月２５日付け：取消の理由の通知
平成２９年１１月２４日付け：訂正請求書の提出
（この訂正請求書による訂正の請求を，以下「本件訂正請求」という。）
平成２９年１１月２４日付け：意見書の提出（特許権者）
平成３０年　１月　４日付け：意見書の提出（特許異議申立人）
（この意見書を，以下「特許異議申立人意見書」という。）
　
第２　本件訂正請求について
　１　訂正の趣旨及び訂正の内容
　(1) 訂正の趣旨
　本件訂正請求の趣旨は，特許第６０６０５３９号の特許請求の範囲を本請求書（平成２９年１１月２４日付け訂正請求書）に添付した訂正特許請求の範囲のとおり，訂正後の請求項１−４について訂正することを求める，というものである。
　
　(2) 訂正の内容
　本件訂正請求において特許権者が求める訂正は，下記のとおりである（当合議体注：下線は当合議体が付したものであり，訂正箇所を示す。）。
　
　　　　　　　　　　　　　　　　　記
　
　特許請求の範囲の請求項１に「式（１）で表される化合物の含有量が，重合開始剤（Ｃ）の総量に対して，３０〜１００質量％である感光性樹脂組成物」と記載されているのを，「式（１）で表される化合物の含有量が，重合開始剤（Ｃ）の総量に対して，
５０
　
　２　訂正の適否
　(1) １２０条の５第４項について
　本件訂正請求は特許法１２０条の５第４項に規定する一群の請求項である，〔請求項１−請求項４〕ごとにされたものである。
　
　(2) 訂正について
　訂正は，本件特許の願書に添付した明細書の【００９２】の記載に基づいて，訂正前の請求項１に係る発明の「式（１）で表される化合物の含有量」を，重合開始剤（Ｃ）の総量に対して，「３０〜１００質量％」の範囲から「
５０
　したがって，訂正は，特許法１２０条の５第２項ただし書１号に掲げる「特許請求の範囲の減縮」を目的とする訂正に該当する。また，訂正は，願書に添付した明細書，特許請求の範囲又は図面に記載した事項の範囲内においてしたものであり，かつ，実質上特許請求の範囲を拡張し，又は変更するものでもない。
　
　(3) 小括
　以上のとおりであるから，訂正は，特許法１２０条の５第２項ただし書，同条第９項において準用する同法１２６条５項及び６項の規定に適合する。また，本件訂正請求は，同法１２０条の５第４項の規定にも適合する。
　よって，結論のとおり訂正することを認める。
　
第３　当合議体が通知した取消の理由について
　１　本件特許発明について
　前記「第２」のとおり，本件訂正請求による訂正は認められた。
　したがって，本件特許の請求項１−請求項４に係る発明は，本件訂正請求による訂正後の特許請求の範囲の請求項１−請求項４に記載された事項により特定されるとおりの，以下のものである（以下「本件特許発明１」−「本件特許発明４」といい，総称して「本件特許発明」という。）。
「【請求項１】
　樹脂，重合性化合物及び重合開始剤を含み，
　樹脂が，不飽和カルボン酸及び不飽和カルボン酸無水物からなる群から選ばれる少なくとも１種に由来する構造単位と，炭素数２〜４の環状エーテル構造とエチレン性不飽和結合とを有する単量体に由来する構造単位とを有する重合体であり，
　重合開始剤が式（１）で表される化合物を含む重合開始剤であり，
　式（１）で表される化合物の含有量が，重合開始剤（Ｃ）の総量に対して，５０〜１００質量％である感光性樹脂組成物。
［式（１）中，Ｒａ1及びＲａ2は，それぞれ独立に，Ｒａ11，ＯＲａ11，ＣＯＲａ11，ＳＲａ11，ＣＯＮＲａ12Ｒａ13又はＣＮを表し，
　Ｒａ11，Ｒａ12及びＲａ13は，それぞれ独立に，水素原子，炭素数１〜２０のアルキル基，炭素数６〜３０のアリール基，炭素数７〜３０のアラルキル基又は炭素数２〜２０の複素環基を表し，
　Ｒａ11，Ｒａ12またはＲａ13で表わされる基の水素原子は，ＯＲａ21，ＣＯＲａ21，ＳＲａ21，ＮＲａ22Ｒａ23，ＣＯＮＲａ22Ｒａ23，−ＮＲａ22−ＯＲａ23，−Ｎ（ＣＯＲａ22）−ＯＣＯＲａ23，−Ｃ（＝Ｎ−ＯＲａ21）−Ｒａ22，−Ｃ（＝Ｎ−ＯＣＯＲａ21）−Ｒａ22，ＣＮ，ハロゲン原子，又はＣＯＯＲａ21で置換されていてもよく，
　Ｒａ21，Ｒａ22及びＲａ23は，それぞれ独立に，水素原子，炭素数１〜２０のアルキル基，炭素数６〜３０のアリール基，炭素数７〜３０のアラルキル基又は炭素数２〜２０の複素環基を表し，
　Ｒａ21，Ｒａ22またはＲａ23で表される基の水素原子は，ＣＮ，ハロゲン原子，ヒドロキシ基又はカルボキシ基で置換されていてもよく，
　Ｒａ11，Ｒａ12，Ｒａ13，Ｒａ21，Ｒａ22またはＲａ23で表される基がアルキレン部分を有する場合，該アルキレン部分は，−Ｏ−，−Ｓ−，−ＣＯＯ−，−ＯＣＯ−，−ＮＲａ24−，−ＮＲａ24ＣＯ−，−ＮＲａ24ＣＯＯ−，−ＯＣＯＮＲａ24−，−ＳＣＯ−，−ＣＯＳ−，−ＯＣＳ−又は−ＣＳＯ−により１〜５回中断されていてもよく，
　Ｒａ24は，水素原子，炭素数１〜２０のアルキル基，炭素数６〜３０のアリール基，炭素数７〜３０のアリールアルキル基又は炭素数２〜２０の複素環基を表し，
　Ｒａ11，Ｒａ12，Ｒａ13，Ｒａ21，Ｒａ22またはＲａ23で表される基がアルキル部分を有する場合，該アルキル部分は，分枝鎖状であってもよく，環状であってもよく，また，Ｒａ12とＲａ13及びＲａ22とＲａ23はそれぞれ一緒になって環を形成していてもよく，
　Ｒａ3及びＲａ4は，それぞれ独立に，Ｒａ11，ＯＲａ11，ＳＲａ11，ＣＯＲａ11，ＣＯＮＲａ12Ｒａ13，ＮＲａ12ＣＯＲａ11，ＯＣＯＲａ11，ＣＯＯＲａ11，ＳＣＯＲａ11，ＯＣＳＲａ11，ＣＯＳＲａ11，ＣＳＯＲａ11，ＣＮ又はハロゲン原子を表し，
　ｓ及びｔは，それぞれ独立に，０〜４の整数を表し，
　Ｌは，酸素原子，硫黄原子，セレン原子，ＣＲａ31Ｒａ32，ＣＯ，ＮＲａ33又はＰＲａ34を表し，
　Ｒａ31，Ｒａ32，Ｒａ33及びＲａ34は，それぞれ独立に，水素原子，炭素数１〜２０のアルキル基，炭素数６〜３０のアリール基又は炭素数７〜３０のアラルキル基を表し，
　Ｒａ31，Ｒａ32，Ｒａ33またはＲａ34で表される基がアルキル部分を有する場合，該アルキル部分は，分枝鎖状であってもよく，環状であってもよく，Ｒａ31，Ｒａ32，Ｒａ33及びＲａ34は，それぞれ独立に，隣接するどちらかのベンゼン環と一緒になって環を形成していてもよく，
　Ｒａ5は，ヒドロキシ基，カルボキシ基又は式（２）
（式（２）中，Ｌ1は，−Ｏ−，−Ｓ−，−ＮＲａ22−，−ＮＲａ22ＣＯ−，−ＳＯ2−，−ＣＳ−，−ＯＣＯ−又は−ＣＯＯ−を表し，
　Ｌ2は，炭素数１〜２０のアルキル基からｖ個の水素原子を除いた基，炭素数６〜３０のアリール基からｖ個の水素原子を除いた基，炭素数７〜３０のアラルキル基からｖ個の水素原子を除いた基又は炭素数２〜２０の複素環基からｖ個の水素原子を除いた基を表し，
　Ｌ2で表される基がアルキレン部分を有する場合，該アルキレン部分は，−Ｏ−，−Ｓ−，−ＣＯＯ−，−ＯＣＯ−，−ＮＲａ22−，−ＮＲａ22ＣＯＯ−，−ＯＣＯＮＲａ22−，−ＳＣＯ−，−ＣＯＳ−，−ＯＣＳ−又は−ＣＳＯ−により１〜５回中断されていてもよく，該アルキレン部分は分枝鎖状であってもよく，環状であってもよく，
　Ｒａ6は，ＯＲａ41，ＳＲａ41，ＣＯＮＲａ42Ｒａ43，ＮＲａ42ＣＯＲａ43，ＯＣＯＲａ41，ＣＯＯＲａ41，ＳＣＯＲａ41，ＯＣＳＲａ41，ＣＯＳＲａ41，ＣＳＯＲａ41，ＣＮ又はハロゲン原子を表し，
　Ｒａ41，Ｒａ42及びＲａ43は，それぞれ独立に，水素原子，炭素数１〜２０のアルキル基，炭素数６〜３０のアリール基又は炭素数７〜３０のアラルキル基を表し，Ｒａ41，Ｒａ42及びＲａ43で表される基がアルキル部分を有する場合，該アルキル部分は分枝鎖状であってもよく，環状であってもよく，Ｒａ42とＲａ43は，一緒になって環を形成していてもよく，
　ｖは１〜３の整数を表す。）
で表される基を表す。］
【請求項２】
　炭素数２〜４の環状エーテル構造とエチレン性不飽和結合とを有する単量体に由来する構造単位が，式（Ｉ）又は式（ＩＩ）で表される化合物に由来する構造単位である請求項１記載の感光性樹脂組成物。
［式（Ｉ）及び式（ＩＩ）中，Ｒａ及びＲｂは，互いに独立に，水素原子，又は炭素数１〜４のアルキル基を表し，該アルキル基に含まれる水素原子は，ヒドロキシ基で置換されていてもよい。
　Ｘａ及びＸｂは，互いに独立に，単結合，−Ｒｃ−，＊−Ｒｃ−Ｏ−，＊−Ｒｃ−Ｓ−，＊−Ｒｃ−ＮＨ−を表す。
　Ｒｃは，炭素数１〜６のアルカンジイル基を表す。
　＊は，Ｏとの結合手を表す。］
【請求項３】
　請求項１又は２記載の感光性樹脂組成物により形成されたパターン。
【請求項４】
　請求項３記載のパターンを含む表示装置。」
　
　２　取消の理由の概要
　平成２９年９月２５日付けで特許権者に通知した取消の理由は，概略，訂正前の請求項１−請求項４に係る発明の式（１）で表される化合物の含有量の数値範囲（３０〜１００質量％）のうち，７５％未満に関しては，実施例による裏付けがないから，特許権者の釈明を待たなければ，発明が解決しようとする課題が解決できることを当業者が認識できるように記載された範囲内と解することができない，というものである。
　
　３　当合議体の判断
　(1) 本件特許の発明の詳細な説明の【０００１】−【０００７】には，以下の記載がある。
「【技術分野】
【０００１】
　本発明は感光性樹脂組成物に関する。
【背景技術】
【０００２】
　近年の液晶表示パネル等では，フォトスペーサやオーバーコートを形成するために，感光性樹脂組成物が用いられる。このような感光性樹脂組成物としては，重合開始剤としてＮ−アセトキシ−１−［９−エチル−６−（２−メチルベンゾイル）−９Ｈ−カルバゾール−３−イル］エタン−１−イミンを含む組成物が知られている（特許文献１）。
【先行技術文献】
【特許文献】
【０００３】
【特許文献１】特開２００８−１８１０８７号公報
【発明の開示】
【発明が解決しようとする課題】
【０００４】
　しかしながら，従来から提案されている感光性樹脂組成物では，得られるパターンの幅の露光量依存性（露光マージン）は，必ずしも十分に満足できない場合があった。
【課題を解決するための手段】
【０００５】
本発明は，以下の発明を含む。
［１］樹脂，重合性化合物及び重合開始剤を含み，
　樹脂が，不飽和カルボン酸及び不飽和カルボン酸無水物からなる群から選ばれる少なくとも１種に由来する構造単位を有する重合体であり，
　重合開始剤が式（１）で表される化合物を含む重合開始剤である感光性樹脂組成物。
…（省略）…
【０００６】
［２］樹脂が，さらに，炭素数２〜４の環状エーテル構造とエチレン性不飽和結合とを有する単量体に由来する構造単位を有する共重合体である［１］記載の感光性樹脂組成物。
［３］［１］又は［２］記載の感光性樹脂組成物により形成されるパターン。
［４］［３］記載のパターンを含む表示装置。
【発明の効果】
【０００７】
　本発明によれば，パターン形成時の露光マージンが広い感光性樹脂組成物を提供することが可能となる。」
　
　(2) したがって，以上の記載から外形的に理解される，本件特許発明の発明が解決しようとする課題は，上記【０００４】に記載された，「従来から提案されている感光性樹脂組成物では，得られるパターンの幅の露光量依存性（露光マージン）は，必ずしも十分に満足できない場合があった。」と解されるところである。また，ここでいう「従来から提案されている感光性樹脂組成物」とは，【０００２】に記載の「重合開始剤としてＮ−アセトキシ−１−［９−エチル−６−（２−メチルベンゾイル）−９Ｈ−カルバゾール−３−イル］エタン−１−イミンを含む組成物」と解されるところである。
　しかしながら，本件特許発明の構成は，上記【０００５】及び【０００６】に記載のものとは一致しない。本件特許に関しては，審査官の拒絶の理由（平成２８年２月１８日付け拒絶理由通知書に理由３として記載された，本件特許発明の式（１）の要件を満たす化合物を含む重合開始剤が記載された刊行物（甲１）を引用発明とする２９条２項の拒絶の理由）に対して，樹脂の構造単位及び式（１）で表される化合物の含有量を特定する補正（平成２９年６月２９日付け手続補正書による補正，以下「本件補正」という。）がされという経緯がある。
　そうしてみると，上記【０００４】に記載の課題は，本件補正前の請求項１−請求項４に係る発明についての課題と解するのが相当である。また，本件補正の内容についてみると，樹脂の構造単位は，本件補正前の請求項２に記載されていた事項である。したがって，本件補正によって実質的に新たに加えられた構成は，式（１）で表される化合物の含有量と解するのが相当である。
　
　そこで，式（１）で表される化合物の含有量に関して，本件特許の発明の詳細な説明の記載を参酌すると，以下のとおりである。
　すなわち，本件特許の発明の詳細な説明の【０１４４】−【０１６０】には，実施例１−実施例５，並びに，比較例１及び比較例２が開示されている。
（当合議体注：各実施例及び各比較例の感光性樹脂組成物の組成は，【０１５１】の表１において，次のとおり示されている。なお，表１でいう「重合開始剤(C)」は，本件特許発明でいう「重合開始剤（Ｃ）」ではなく，「従来から提案されている感光性樹脂組成物」に含まれる重合開始剤，すなわち，Ｎ−アセトキシ−１−［９−エチル−６−（２−メチルベンゾイル）−９Ｈ−カルバゾール−３−イル］エタン−１−イミンのことである。）
（当合議体注：各実施例及び各比較例の露光マージン（露光依存性）は，【０１５９】の表２において，次のとおり示されている。）
　また，【０１６０】には，次の記載がある。
「【０１６０】
　表２に示すとおり，化合物（１）を含む感光性樹脂組成物は，露光量依存性の値が小さいことから，露光マージンが広いことが確認された。」
　
　これら記載からは，以下の事項が認識できる。
[A] 式（１）で表される化合物を含む感光性樹脂組成物は，従来から提案されている感光性樹脂組成物よりも，広い露光マージンが得られる（実施例１−実施例５及び比較例１）。
[B] 式（１）で表される化合物の含有量が，重合開始剤（Ｃ）の総量に対して１００質量％である場合には，本件特許発明の課題が解決できる（実施例１，実施例２，実施例４及び実施例５）。
[C] 式（１）で表される化合物の含有量が，重合開始剤（Ｃ）の総量に対して７５質量％である場合にも，本件特許発明の課題が解決でき，かつ，１００％の場合と同等の露光マージンが得られる（実施例３）。
[D] 式（１）で表される化合物の含有量が，重合開始剤（Ｃ）の総量に対して０質量％である場合には，本件特許発明の課題が解決できない（比較例１）。
[E] 式（１）で表される化合物の含有量が，重合開始剤（Ｃ）の総量に対して２５質量％である場合には，露光マージンに改善がみられるものの，本件特許の評価基準では「露光マージンが広い」と評価されない（比較例２）。
　
　以上勘案すると，本件特許発明が解決しようとする課題は，上記【０００４】に記載された「従来から提案されている感光性樹脂組成物では，得られるパターンの幅の露光量依存性（露光マージン）は，必ずしも十分に満足できない場合があった。」というものに加えて，「本件特許の評価基準において露光マージンが広いと評価されること。」と解するのが相当である。
　
　(3) 本件特許の発明の詳細な説明には，式（１）で表される化合物の含有量が７５％未満において，本件特許発明の発明が解決しようとする課題が解決できることを示す具体的な実施例は記載されていない。また，式（１）で表される化合物のうち，本件特許発明の発明が解決しようとする課題が解決できることが確認されている化合物は，【０１５２】に記載された１種類のみであり，感光性樹脂組成物の種類も限られたものである。
　しかしながら，本件特許の発明の詳細な説明の【００９２】には，「化合物（１）の含有量は，重合開始剤（Ｃ）の総量に対して，好ましくは３０〜１００質量％，より好ましくは５０〜１００質量％である。化合物（１）の含有量が前記の範囲内にあると，パターン製造時の露光マージンが広い傾向がある。」と記載されている。そして，訂正により，式（１）で表される化合物の含有量の数値範囲は５０〜１００質量％となった。また，式（１）で表される化合物の含有量が大きくなるにつれて，式（１）で表される化合物による効果が徐々に現れることは，技術的にみて明らかであるところ，露光マージンが広いと評価される本件特許の評価基準をどこにおくかは，特許権者の随意である。
　そうしてみると，本件特許においては，たとえ実施例の数が必ずしも十分であるとはいえないとしても，本件特許の発明の詳細な説明の記載を技術常識に基づいて理解した当業者ならば，本件特許発明を，発明の詳細な説明において発明の課題が解決できることを認識できるように記載された範囲を超えないものとして理解することができる。
　
　(4) 以上のとおりであるから，本件特許発明は，発明の詳細な説明に記載したものである。
　
　(5) 特許異議申立人の意見について
　特許異議申立人は，特許異議申立人意見書において，概略，実施例からは，式（１）で表される化合物の含有量が，重合開始剤（Ｃ）の総量に対して２５質量％の場合には効果が全く得られておらず，７５質量％の場合には露光依存度が低いことが確認されるのみであるから，露光依存度が低下する下限の臨界点は３０質量％のときかもしれないし，５０質量％のときかもしれないし，７０％のときかもしれないと主張する。
　しかしながら，式（１）で表される化合物の含有量が大きくなるにつれて，式（１）で表される化合物による効果が徐々に現れることは，技術的にみて明らかである。そして，露光マージンが広いと評価される本件特許の評価基準をどこにおくかは，特許権者の随意である。
　したがって，特許異議申立人の主張は採用できない。
　
　(6) 小括
　本件特許は，当合議体が通知した取消の理由によっては，もはや特許法３６条６項１号に規定する要件を満たしていない特許出願に対してされたものであるということはできない。
　
第４　当合議体において採用しなかった取消の理由について
　１　特許法２９条２項について
　(1) 甲１の記載
　本件特許の優先日前に頒布された刊行物である甲１（特開２０１１−１３２２１５号公報）には，以下の記載がある。なお，下線は当合議体が付したものであり，引用発明の認定に活用した箇所を示す。
　ア　「【特許請求の範囲】
【請求項１】
　下記一般式（Ｉ）で表される
オキシムエステル化合物
【化１】
（式中，Ｒ1及びＲ2は，それぞれ独立に，Ｒ11，ＯＲ11，ＣＯＲ11，ＳＲ11，ＣＯＮＲ12Ｒ13又はＣＮを表し，
　Ｒ11，Ｒ12及びＲ13は，それぞれ独立に，水素原子，炭素原子数１〜２０のアルキル基，炭素原子数６〜３０のアリール基，炭素原子数７〜３０のアリールアルキル基又は炭素原子数２〜２０の複素環基を表し，
　Ｒ11，Ｒ12及びＲ13で表わされる置換基の水素原子は，更にＯＲ21，ＣＯＲ21，ＳＲ21，ＮＲ22Ｒ23，ＣＯＮＲ22Ｒ23，−ＮＲ22−ＯＲ23，−ＮＣＯＲ22−ＯＣＯＲ23，−Ｃ（＝Ｎ−ＯＲ21）−Ｒ22，−Ｃ（＝Ｎ−ＯＣＯＲ21）−Ｒ22，ＣＮ，ハロゲン原子，又はＣＯＯＲ21で置換されていてもよく，
　Ｒ21，Ｒ22及びＲ23は，それぞれ独立に，水素原子，炭素原子数１〜２０のアルキル基，炭素原子数６〜３０のアリール基，炭素原子数７〜３０のアリールアルキル基又は炭素原子数２〜２０の複素環基を表し，
　Ｒ21，Ｒ22及びＲ23で表される置換基の水素原子は，更にＣＮ，ハロゲン原子，水酸基又はカルボキシル基で置換されていてもよく，
　Ｒ11，Ｒ12，Ｒ13，Ｒ21，Ｒ22及びＲ23で表される置換基のアルキレン部分は，−Ｏ−，−Ｓ−，−ＣＯＯ−，−ＯＣＯ−，−ＮＲ24−，−ＮＲ24ＣＯＯ−，−ＯＣＯＮＲ24−，−ＳＣＯ−，−ＣＯＳ−，−ＯＣＳ−又は−ＣＳＯ−により１〜５回中断されていてもよく，
　Ｒ24は，水素原子，炭素原子数１〜２０のアルキル基，炭素原子数６〜３０のアリール基，炭素原子数７〜３０のアリールアルキル基又は炭素原子数２〜２０の複素環基を表し，　Ｒ11，Ｒ12，Ｒ13，Ｒ21，Ｒ22及びＲ23で表される置換基のアルキル部分は，分岐側鎖があってもよく，環状アルキルであってもよく，また，Ｒ12とＲ13及びＲ22とＲ23はそれぞれ一緒になって環を形成していてもよく，
　Ｒ3及びＲ4は，それぞれ独立に，Ｒ11，ＯＲ11，ＳＲ11，ＣＯＲ11，ＣＯＮＲ12Ｒ13，ＮＲ12ＣＯＲ11，ＯＣＯＲ11，ＣＯＯＲ11，ＳＣＯＲ11，ＯＣＳＲ11，ＣＯＳＲ11，ＣＳＯＲ11，ＣＮ又はハロゲン原子を表し，
　ａ及びｂは，それぞれ独立に，０〜４の整数を表し，
　Ｘは，酸素原子，硫黄原子，セレン原子，ＣＲ31Ｒ32，ＣＯ，ＮＲ33又はＰＲ34を表し，　Ｒ31，Ｒ32，Ｒ33及びＲ34は，それぞれ独立に，水素原子，炭素原子数１〜２０のアルキル基，炭素原子数６〜３０のアリール基又は炭素原子数７〜３０のアリールアルキル基を表し，
　Ｒ31，Ｒ32，Ｒ33及びＲ34で表される置換基のアルキル部分は，分岐側鎖があってもよく，環状アルキルであってもよく，Ｒ31，Ｒ32，Ｒ33及びＲ34は，それぞれ独立に，隣接するどちらかのベンゼン環と一緒になって環を形成していてもよく，
　Ｒ5はＯＨ，ＣＯＯＨ又は下記一般式（II）で表される基を表す。）
【化２】
（式中，Ｚ1は，結合手であって，−Ｏ−，−Ｓ−，−ＮＲ22−，−ＮＲ22ＣＯ−，−ＳＯ2−，−ＣＳ−，−ＯＣＯ−又は−ＣＯＯ−を表し，
　Ｚ2は，結合手であって，１〜３のＲ6で置換された炭素原子数１〜２０のアルキル基，炭素原子数６〜３０のアリール基，炭素原子数７〜３０のアリールアルキル基又は炭素原子数２〜２０の複素環基を表し，
　Ｚ2で表される結合手のアルキレン部分は，−Ｏ−，−Ｓ−，−ＣＯＯ−，−ＯＣＯ−，−ＮＲ22−，−ＮＲ22ＣＯＯ−，−ＯＣＯＮＲ22−，−ＳＣＯ−，−ＣＯＳ−，−ＯＣＳ−又は−ＣＳＯ−により１〜５回中断されていてもよく，Ｚ2で表される結合手のアルキレン部分は分岐側鎖があってもよく，環状アルキレンであってもよく，
　Ｒ6は，ＯＲ41，ＳＲ41，ＣＯＮＲ42Ｒ43，ＮＲ42ＣＯＲ43，ＯＣＯＲ41，ＣＯＯＲ41，ＳＣＯＲ41，ＯＣＳＲ41，ＣＯＳＲ41，ＣＳＯＲ41，ＣＮ又はハロゲン原子を表し，
　Ｒ41，Ｒ42及びＲ43は，それぞれ独立に，水素原子，炭素原子数１〜２０のアルキル基，炭素原子数６〜３０のアリール基又は炭素原子数７〜３０のアリールアルキル基を表し，Ｒ41，Ｒ42及びＲ43で表される置換基のアルキル部分は分岐側鎖があってもよく，環状アルキルであってもよく，Ｒ42とＲ43は，一緒になって環を形成していてもよく，
ｃは１〜３の整数を表す。）
…（省略）…
【請求項７】
　請求項１〜６の何れか１項に記載のオキシムエステル化合物
を含有する光重合開始剤
【請求項８】
　請求項７に記載の光重合開始剤に，
エチレン性不飽和結合を有する重合性化合物を含有させ
…（省略）…
【請求項１０】
　請求項８に記載の感光性組成物に，
エチレン性不飽和基を有していてもよいアルカリ現像性を有する化合物を含有させてなるアルカリ現像性感光性樹脂組成物。
　
　イ　「【発明の詳細な説明】
【技術分野】
【０００１】
　本発明は，感光性組成物に用いられる光重合開始剤として有用な新規なオキシムエステル化合物，該化合物を含有する光重合開始剤，並びに該光重合開始剤にエチレン性不飽和結合を有する重合性化合物を含有させてなる感光性組成物に関する。
【背景技術】
【０００２】
　感光性組成物は，エチレン性不飽和結合を有する重合性化合物に光重合開始剤を加えたものであり，エネルギー線（光）を照射することによって重合硬化させることができるため，光硬化性インキ，感光性印刷版，各種フォトレジスト等に用いられている。
【０００３】
　上記感光性組成物に用いられる光重合開始剤として，下記特許文献１〜１１には，オキシムエステル化合物を用いることが提案されている。
　しかし，上記特許文献に記載のオキシムエステル化合物のうち，感度が満足できるオキシムエステル化合物は，可視光領域の透過率が低く，カラーフィルタで所望する色が得られないという問題（特に，保護膜のような透明な感光性組成物や，青色の顔料又は色素を用いたカラーフィルタ向けレジストでは３８０〜４５０ｎｍに吸収を持つ化合物が混在すると明度，色純度が低下する）があり，また，可視光領域の透過率が高いオキシムエステル化合物は，感度が十分満足できるものではないという問題があり，両特性を兼ね備える光重合開始剤が求められていた。
…（省略）…
【発明が解決しようとする課題】
【０００６】
　解決しようとする問題点は，満足できる感度を有し，且つ可視光領域の透過率が高い光重合開始剤がこれまでなかったということである。
【０００７】
　従って，本発明の目的は，安定性に優れ，低昇華性であり，現像性に優れ，可視光領域の透過率が高く，３６５ｎｍ等の近紫外光を効率よく吸収し活性化される高感度の光重合開始剤として有用な新規な化合物及び該化合物を用いた光重合開始剤並びに感光性組成物を提供することにある。
【課題を解決するための手段】
【０００８】
　本発明は，下記一般式（Ｉ）で表される新規なオキシムエステル化合物，及び該化合物を含有する光重合開始剤を提供することにより，上記目的を達成したものである。
【０００９】
【化１】
…（省略）…
【００１０】
　また，本発明は，上記光重合開始剤に，エチレン性不飽和結合を有する重合性化合物を含有させてなる感光性組成物を提供するものである。
　また，本発明は，上記感光性組成物に，エチレン性不飽和基を有していてもよいアルカリ現像性を有する化合物を含有させてなるアルカリ現像性感光性樹脂組成物を提供するものである。
…（省略）…
【発明の効果】
【００１２】
　本発明のオキシムエステル化合物は，可視光領域の透過率が高く，低昇華性であり，現像性に優れ，３６５ｎｍ（ｉ線）等の輝線に対して効率よくラジカルを発生させ，感光性組成物に用いられる光重合開始剤として有用なものである。」
　
　ウ　「【発明を実施するための形態】
【００１３】
　以下，本発明のオキシムエステル化合物及び該化合物を含有する光重合開始剤について好ましい実施形態に基づき詳細に説明する。
【００１４】
　本発明のオキシムエステル化合物は，上記一般式（Ｉ）で表わされる新規な化合物である。該オキシムエステル化合物には，オキシムの二重結合による幾何異性体が存在するが，これらを区別するものではない。
…（省略）…
【００３１】
　従って，上記一般式（Ｉ）で表される本発明のオキシムエステル化合物の好ましい具体例としては，以下の化合物Ｎｏ．１〜Ｎｏ．１０８が挙げられる。但し，本発明は以下の化合物により何ら制限を受けるものではない。
…（省略）…
【００３５】
【化８】
…（省略）…
【００４９】
　以上説明した本発明の新規なオキシムエステル化合物は，光重合開始剤として有用である。
【００５０】
　本発明の光重合開始剤は，本発明のオキシムエステル化合物を少なくとも一種含有するものであり，特にエチレン性不飽和結合を有する重合性化合物の光重合開始剤として有用なものである。また本発明の光重合開始剤中における本発明の
オキシムエステル化合物の含有量は，
５０〜１００質量％である
【００５１】
　本発明の感光性組成物は，必須成分として，本発明の光重合開始剤及びエチレン性不飽和結合を有する重合性化合物を含有し，任意成分として，エチレン性不飽和基を有していてもよいアルカリ現像性を有する化合物，無機化合物，色材，溶媒等の成分を組み合わせて含有するものである。
【００５２】
　上記エチレン性不飽和結合を有する重合性化合物としては，特に限定されず，従来，感光性組成物に用いられているものを用いることができるが，例えば，エチレン，プロピレン，ブチレン，イソブチレン，塩化ビニル，塩化ビニリデン，フッ化ビニリデン，テトラフルオロエチレン等の不飽和脂肪族炭化水素；(メタ)アクリル酸，α―クロルアクリル酸，イタコン酸，マレイン酸，シトラコン酸，フマル酸，ハイミック酸，クロトン酸，イソクロトン酸，ビニル酢酸，アリル酢酸，桂皮酸，ソルビン酸，メサコン酸，コハク酸モノ［２−（メタ）アクリロイロキシエチル］，フタル酸モノ［２−（メタ）アクリロイロキシエチル］，ω−カルボキシポリカプロラクトンモノ（メタ）アクリレート等の両末端にカルボキシ基と水酸基とを有するポリマーのモノ（メタ）アクリレート；ヒドロキシエチル（メタ）アクリレート・マレート，ヒドロキシプロピル（メタ）アクリレート・マレート，ジシクロペンタジエン・マレート或いは1個のカルボキシル基と２個以上の(メタ)アクリロイル基とを有する多官能（メタ）アクリレート等の不飽和多塩基酸；(メタ)アクリル酸−２−ヒドロキシエチル，（メタ）アクリル酸−２−ヒドロキシプロピル，（メタ）アクリル酸グリシジル，下記化合物Ｎｏ．Ａ１〜Ｎｏ．Ａ４，（メタ）アクリル酸メチル， （メタ）アクリル酸ブチル，（メタ）アクリル酸イソブチル，（メタ）アクリル酸−ｔ−ブチル，（メタ）アクリル酸シクロヘキシル，（メタ）アクリル酸ｎ−オクチル，（メタ）アクリル酸イソオクチル，（メタ）アクリル酸イソノニル，（メタ）アクリル酸ステアリル，（メタ）アクリル酸ラウリル，（メタ）アクリル酸メトキシエチル，（メタ）アクリル酸ジメチルアミノメチル，（メタ）アクリル酸ジメチルアミノエチル，（メタ）アクリル酸アミノプロピル，（メタ）アクリル酸ジメチルアミノプロピル，（メタ）アクリル酸エトキシエチル，（メタ）アクリル酸ポリ（エトキシ）エチル，（メタ）アクリル酸ブトキシエトキシエチル，（メタ）アクリル酸エチルヘキシル，（メタ）アクリル酸フェノキシエチル，（メタ）アクリル酸テトラヒドロフリル，（メタ）アクリル酸ビニル，（メタ）アクリル酸アリル，（メタ）アクリル酸ベンジル，エチレングリコールジ（メタ）アクリレート，ジエチレングリコールジ（メタ）アクリレート，トリエチレングリコールジ（メタ）アクリレート，ポリエチレングリコールジ（メタ）アクリレート，プロピレングリコールジ（メタ）アクリレート，１，４−ブタンジオールジ（メタ）アクリレート，１，６−ヘキサンジオールジ（メタ）アクリレート，トリメチロールエタントリ（メタ）アクリレート，トリメチロールプロパントリ（メタ）アクリレート，ジペンタエリスリトールヘキサ（メタ）アクリレート，ジペンタエリスリトールペンタ（メタ）アクリレート，ペンタエリスリトールテトラ（メタ）アクリレート，ペンタエリスリトールトリ（メタ）アクリレート，トリシクロデカンジメチロールジ（メタ）アクリレート，トリ［（メタ）アクリロイルエチル］イソシアヌレート，ポリエステル（メタ）アクリレートオリゴマー等の不飽和一塩基酸及び多価アルコール又は多価フェノールのエステル；（メタ）アクリル酸亜鉛，（メタ）アクリル酸マグネシウム等の不飽和多塩基酸の金属塩；マレイン酸無水物，イタコン酸無水物，シトラコン酸無水物，メチルテトラヒドロ無水フタル酸，テトラヒドロ無水フタル酸，トリアルキルテトラヒドロ無水フタル酸，５−（２，５−ジオキソテトラヒドロフリル）−３−メチル−３−シクロヘキセン−１，２−ジカルボン酸無水物，トリアルキルテトラヒドロ無水フタル酸−無水マレイン酸付加物，ドデセニル無水コハク酸，無水メチルハイミック酸等の不飽和多塩基酸の酸無水物；（メタ）アクリルアミド，メチレンビス−（メタ）アクリルアミド，ジエチレントリアミントリス（メタ）アクリルアミド，キシリレンビス（メタ）アクリルアミド，α−クロロアクリルアミド，Ｎ−２−ヒドロキシエチル（メタ）アクリルアミド等の不飽和一塩基酸及び多価アミンのアミド；アクロレイン等の不飽和アルデヒド；（メタ）アクリロニトリル，α−クロロアクリロニトリル，シアン化ビニリデン，シアン化アリル等の不飽和ニトリル；スチレン，４−メチルスチレン，４−エチルスチレン，４−メトキシスチレン，４−ヒドロキシスチレン，４−クロロスチレン，ジビニルベンゼン，ビニルトルエン，ビニル安息香酸，ビニルフェノール，ビニルスルホン酸，４−ビニルベンゼンスルホン酸，ビニルベンジルメチルエーテル，ビニルベンジルグリシジルエーテル等の不飽和芳香族化合物；メチルビニルケトン等の不飽和ケトン；ビニルアミン，アリルアミン，Ｎ−ビニルピロリドン，ビニルピペリジン等の不飽和アミン化合物；アリルアルコール，クロチルアルコール等のビニルアルコール；ビニルメチルエーテル，ビニルエチルエーテル，ｎ−ブチルビニルエーテル，イソブチルビニルエーテル，アリルグリシジルエーテル等のビニルエーテル；マレイミド，Ｎ−フェニルマレイミド，Ｎ−シクロヘキシルマレイミド等の不飽和イミド類；インデン，１−メチルインデン等のインデン類；１，３−ブタジエン，イソプレン，クロロプレン等の脂肪族共役ジエン類；ポリスチレン，ポリメチル（メタ）アクリレート，ポリ−ｎ−ブチル（メタ）アクリレート，ポリシロキサン等の重合体分子鎖の末端にモノ（メタ）アクリロイル基を有するマクロモノマー類；ビニルクロリド，ビニリデンクロリド，ジビニルスクシナート，ジアリルフタラート，トリアリルホスファート，トリアリルイソシアヌラート，ビニルチオエーテル，ビニルイミダゾール，ビニルオキサゾリン，ビニルカルバゾール，ビニルピロリドン，ビニルピリジン，水酸基含有ビニルモノマー及びポリイソシアネート化合物のビニルウレタン化合物，水酸基含有ビニルモノマー及びポリエポキシ化合物のビニルエポキシ化合物が挙げられる。
　これらの中でも，両末端にカルボキシ基と水酸基とを有するポリマーのモノ（メタ）アクリレート，１個のカルボキシ基と２個以上の（メタ）アクリロイル基とを有する多官能（メタ）アクリレート，不飽和一塩基酸及び多価アルコール又は多価フェノールのエステルに，本発明のオキシムエステル化合物を含有する光重合開始剤は好適である。
　これらの重合性化合物は，単独で又は２種以上を混合して使用することができ，また２種以上を混合して使用する場合には，それらを予め共重合して共重合体として使用してもよい。
【００５３】
【化２１】
【００５４】
【化２２】
【００５５】
【化２３】
【００５６】
【化２４】
【００５７】
　上記エチレン性不飽和基を有していてもよいアルカリ現像性を有する化合物としては，アルカリ水溶液に可溶であれば特に限定されないが，例えば，特開２００４−２６４４１４号公報に記載の樹脂等が挙げられる。
【００５８】
　また，上記エチレン性不飽和基を有していてもよいアルカリ現像性を有する化合物としては，アクリル酸エステルの共重合体や，フェノール及び／又はクレゾールノボラックエポキシ樹脂，多官能エポキシ基を有するポリフェニルメタン型エポキシ樹脂，エポキシアクリレート樹脂，下記一般式（IV）で表されるエポキシ化合物等のエポキシ化合物に，不飽和一塩基酸を作用させ，更に多塩基酸無水物を作用させて得られた樹脂を用いることができる。
　これらの中でも，下記一般式（IV）で表されるエポキシ化合物等のエポキシ化合物に，不飽和一塩基酸を作用させ，更に多塩基酸無水物を作用させて得られた樹脂が好ましい。
　また，上記エチレン性不飽和結合を有していてもよいアルカリ現像性を有する化合物は，不飽和基を０．２〜１．０当量含有していることが好ましい。
【００５９】
【化２５】
（式中，Ｘ1は直接結合，メチレン基，炭素原子数１〜４のアルキリデン基，炭素原子数３〜２０の脂環式炭化水素基，Ｏ，Ｓ，ＳＯ2，ＳＳ，ＳＯ，ＣＯ，ＯＣＯ又は下記〔化２６〕，〔化２７〕若しくは〔化２８〕で表される置換基を表し，上記アルキリデン基はハロゲン原子で置換されていてもよく，Ｒ51，Ｒ52，Ｒ53及びＲ54は，それぞれ独立に，水素原子，炭素原子数１〜５のアルキル基，炭素原子数１〜８のアルコキシ基，炭素原子数２〜５のアルケニル基又はハロゲン原子を表し，上記アルキル基，アルコキシ基及びアルケニル基はハロゲン原子で置換されていてもよく，ｍは０〜１０の整数であり，ｍが０で無いときに存在する光学異性体は，どの異性体でもよい。）
【００６０】
【化２６】
（式中，Ｚ3は水素原子，炭素原子数１〜１０のアルキル基若しくは炭素原子数１〜１０のアルコキシ基により置換されていてもよいフェニル基，又は炭素原子数１〜１０のアルキル基若しくは炭素原子数１〜１０のアルコキシ基により置換されていてもよい炭素原子数３〜１０のシクロアルキル基を示し，Ｙ1は炭素原子数１〜１０のアルキル基，炭素原子数１〜１０のアルコキシ基，炭素原子数２〜１０のアルケニル基又はハロゲン原子を示し，上記アルキル基，アルコキシ基及びアルケニル基はハロゲン原子で置換されていてもよく，ｄは０〜５の整数である。）
【００６１】
【化２７】
【００６２】
【化２８】
（式中，Ｙ2及びＺ4は，それぞれ独立して，ハロゲン原子で置換されていてもよい炭素原子数１〜１０のアルキル基，ハロゲン原子で置換されていてもよい炭素原子数６〜２０のアリール基，ハロゲン原子で置換されていてもよい炭素原子数６〜２０のアリールオキシ基，ハロゲン原子で置換されていてもよい炭素原子数６〜２０のアリールチオ基，ハロゲン原子で置換されていてもよい炭素原子数６〜２０のアリールアルケニル基，ハロゲン原子で置換されていてもよい炭素原子数７〜２０のアリールアルキル基，ハロゲン原子で置換されていてもよい炭素原子数２〜２０の複素環基，又はハロゲン原子を表し，上記アルキル基及びアリールアルキル基中のアルキレン部分は，不飽和結合，−Ｏ−又は−Ｓ−で中断されていてもよく，Ｚ4は，隣接するＺ4同士で環を形成していてもよく，ｐは０〜４の整数を表し，ｑは０〜８の整数を表し，ｒは０〜４の整数を表し，ｓは０〜４の整数を表し，ｒとｓの数の合計は２〜４の整数である。）
【００６３】
　上記エポキシ化合物に作用させる上記不飽和一塩基酸としては，アクリル酸，メタクリル酸，クロトン酸，桂皮酸，ソルビン酸，ヒドロキシエチルメタクリレート・マレート，ヒドロキシエチルアクリレート・マレート，ヒドロキシプロピルメタクリレート・マレート，ヒドロキシプロピルアクリレート・マレート，ジシクロペンタジエン・マレート等が挙げられる。
【００６４】
　また，上記不飽和一塩基酸を作用させた後に作用させる上記多塩基酸無水物としては，ビフェニルテトラカルボン酸二無水物，テトラヒドロ無水フタル酸，無水コハク酸，ビフタル酸無水物，無水マレイン酸，トリメリット酸無水物，ピロメリット酸無水物，２，２'−３，３'−ベンゾフェノンテトラカルボン酸無水物，エチレングリコールビスアンヒドロトリメリテート，グリセロールトリスアンヒドロトリメリテート，ヘキサヒドロ無水フタル酸，メチルテトラヒドロ無水フタル酸，ナジック酸無水物，メチルナジック酸無水物，トリアルキルテトラヒドロ無水フタル酸，ヘキサヒドロ無水フタル酸，５−（２，５−ジオキソテトラヒドロフリル）−３−メチル−３−シクロヘキセン−１，２−ジカルボン酸無水物，トリアルキルテトラヒドロ無水フタル酸−無水マレイン酸付加物，ドデセニル無水コハク酸，無水メチルハイミック酸等が挙げられる。
【００６５】
　上記エポキシ化合物，上記不飽和一塩基酸及び上記多塩基酸無水物の反応モル比は，以下の通りとすることが好ましい。
　即ち，上記エポキシ化合物のエポキシ基1個に対し，上記不飽和一塩基酸のカルボキシル基が０．１〜１．０個で付加させた構造を有するエポキシ付加物において，該エポキシ付加物の水酸基1個に対し，上記多塩基酸無水物の酸無水物構造が０．１〜１．０個となる比率となるようにするのが好ましい。
　上記エポキシ化合物，上記不飽和一塩基酸及び上記多塩基酸無水物の反応は，常法に従って行なうことができる。
【００６６】
　本発明の感光性組成物の実施態様の一つである，本発明のアルカリ現像性感光性樹脂組成物は，必須成分として，本発明の光重合開始剤と，エチレン性不飽和結合を有する重合性化合物と，エチレン性不飽和基を有していてもよいアルカリ現像性を有する化合物とを含有し，任意成分として，無機化合物，色材，溶媒等の成分を組み合わせて含有するものである。尚，本発明のアルカリ現像性感光性樹脂組成物のうち，色材を含有するものを，特に，本発明の着色アルカリ現像性感光性樹脂組成物ともいう。
　上記のエチレン性不飽和結合を有する重合性化合物と，上記のエチレン性不飽和基を有していてもよいアルカリ現像性を有する化合物とは同一の化合物であってもよく，異なっていても良く，また，単独であっても２種以上を併用してもよい。
…（省略）…
【０１００】
　本発明の感光性組成物は，液晶表示パネル用のスペーサーを形成する目的及び垂直配向型液晶表示素子用突起を形成する目的で使用することもできる。特に垂直配向型液晶表示素子用の突起とスペーサーを同時に形成するための感光性組成物として有用である。
【０１０１】
　上記の液晶表示パネル用スペーサーは，（１）本発明の感光性組成物の塗膜を基板上に形成する工程，（２）該塗膜に所定のパターン形状を有するマスクを介して放射線を照射する工程，（３）露光後のベーク工程，（４）露光後の該被膜を現像する工程，（５）現像後の該被膜を加熱する工程により好ましく形成される。
…（省略）…
【実施例】
【０１０８】
　以下，実施例及び比較例を挙げて本発明を更に詳細に説明するが，本発明はこれらの実施例等に限定されるものではない。
【０１０９】
〔実施例１〕化合物Ｎｏ．２の製造
【０１１０】
＜ステップ１＞アシル化
　ジクロロエタン９２ｇと塩化アルミ２１．７ｇ（１６３ ｍｍｏｌ）の溶液に，４−（フェニルチオ）安息香酸１５ｇ（６５ｍｍｏｌ）を加え，次いで，６℃以下でプロピオニルクロライド９．０ｇ（９７ｍｍｏｌ）を滴下した。１時間攪拌後，反応液を氷水に注ぎ，酢酸エチルを加え油水分離し，有機層を水で洗浄した。有機層を無水硫酸マグネシウムで乾燥後，脱溶媒しアシル体ａを１８．７ｇ得た。
【０１１１】
【化３５】
【０１１２】
＜ステップ２＞オキシム化
　上記＜ステップ１＞で得られたアシル体ａの１０．０ｇ（３５ｍｍｏｌ）と濃塩酸３．６ｇ（３５ｍｍｏｌ）とジメチルホルムアミド３０ｇの溶液に，亜硝酸イソブチル５．４ｇ（５２ｍｍｏｌ）を加え，室温で３．５時間攪拌した。攪拌後，反応液に，酢酸エチルと水を加え油水分離し，有機層を水で洗浄した。固体の析出した有機層にヘキサンを加え，ろ過した。得られた固体を減圧乾燥し，オキシム体ａを８．６ｇ得た。
【０１１３】
【化３６】
【０１１４】
＜ステップ３＞オキシムエステル化
　上記＜ステップ２＞で得られたオキシム体ａの４．０ｇ（１３ｍｍｏｌ）と，ピリジン２．１ｇ（２７ｍｍｏｌ）とジメチルホルムアミド１２ｇの溶液を，−１０℃以下の状態にし，無水酢酸１．６ｇ（１５ｍｍｏｌ）を滴下し，滴下後５℃で２時間攪拌した。攪拌後，反応液に，酢酸エチルと水を加え油水分離し，有機層を水で洗浄した。有機層を無水硫酸マグネシウムで乾燥後，脱溶媒し，本発明の化合物Ｎｏ．２を４．５ｇ得た。分析結果を〔表１〕〜〔表３〕に示す。
…（省略）…
【０１２０】
〔実施例６〕アルカリ現像性感光性樹脂組成物Ｎｏ．１の製造
＜ステップ１＞アルカリ現像性樹脂の製造
　反応容器に，ビスフェノールフルオレン型エポキシ樹脂（エポキシ当量２３１）１８４ｇ，アクリル酸５８ｇ，２，６−ジ−ｔｅｒｔ−ブチル−ｐ−クレゾール０．２６ｇ，テトラ−ｎ−ブチルアンモニウムブロミド０．１１ｇ及びプロピレングリコール−１−モノメチルエーテル−２−アセテート２３ｇを仕込み，１２０℃で１６時間攪拌した。反応液を室温まで冷却し，プロピレングリコール−１−モノメチルエーテル−２−アセテート３５ｇ，ビフタル酸無水物５９ｇ及びテトラ−ｎ−ブチルアンモニウムブロミド０．２４ｇを加えて，１２０℃で４時間攪拌した。４時間攪拌後，更に，テトラヒドロ無水フタル酸２０ｇを加え，１２０℃で４時間，１００℃で３時間，８０℃で４時間，６０℃で６時間，４０℃で１１時間攪拌した後，プロピレングリコール−１−モノメチルエーテル−２−アセテート９０ｇを加えて，目的物のプロピレングリコール−１−モノメチルエーテル−２−アセテート溶液としてアルカリ現像性樹脂Ｎｏ．１を得た（Ｍｗ＝５０００，Ｍｎ＝２１００，酸価（固形分）９２．７ｍｇＫＯＨ／ｇ）。
＜ステップ２＞アルカリ現像性感光性樹脂組成物Ｎｏ．１の調製
　実施例６の＜ステップ１＞で得られたアルカリ現像性樹脂Ｎｏ．１の１４．７ｇ，ジペンタエリスリトールペンタ及びヘキサアクリレート（アロニックスＭ−４０２；東亜合成（株）製）３．０ｇ，界面活性剤ＦＺ−２１２２（日本ユニカー（株）製）のシクロヘキサノン１％溶液１．８ｇ，プロピレングリコール−１−モノメチルエーテル−２−アセテート１０．０ｇ，並びにシクロヘキサノン２０．２ｇを混合し，実施例１で得られた化合物Ｎｏ．２の０．３ｇを添加してよく攪拌し，本発明のアルカリ現像性感光性樹脂組成物Ｎｏ．１を得た。
…（省略）…
【０１２８】
〔実施例９〕着色アルカリ現像性感光性樹脂組成物Ｎｏ．１の製造
＜ステップ１＞青色分散液の製造
　青色顔料ピグメントブルー１５：６の５７．６ｇ，分散剤アジスパーＰＢ８２１（味の素ファインテクノ（株）製）２０．０ｇ，分散助剤ソルスパース５０００（アビシア（株）製）２．４ｇ，及びプロピレングリコール−１−モノメチルエーテル−２−アセテート３２０．０ｇを，５００ｍｌポリエチレン製容器に入れ，粒子径０．５ｍｍのジルコニアビーズ３５０ｇを使用して，ペイントコンディショナーで１０時間振とう後，ジルコニアビーズをろ別して青色分散液を得た。
＜ステップ２＞着色アルカリ現像性感光性樹脂組成物Ｎｏ．１の製造
　上記＜ステップ１＞で得られた青色分散液の１０．６３ｇ，実施例６の＜ステップ１＞で得られたアルカリ現像性樹脂Ｎｏ．１の２．９８g，ジペンタエリスリトールペンタ及びヘキサアクリレート（アロニックスＭ−４０２；東亜合成（株）製）０．３１g，ウレタンアクリレートＵＮ３３２０ＨＳ（根上工業（株）製）０．３１ｇ，界面活性剤ＢＹＫ−３２３（ビックケミー・ジャパン（株）製）のシクロヘキサノン１％溶液０．３０ｇ，プロピレングリコール−１−モノメチルエーテル−２−アセテート４．７０ｇ，並びにシクロヘキサノン１０．３６ｇを混合し，実施例１で得られた化合物Ｎｏ．２の０．４１ｇを添加して攪拌し，本発明の着色アルカリ現像性感光性樹脂組成物Ｎｏ．１を得た。
…（省略）…
【０１３４】
＜透過性＞
　得られた着色アルカリ現像性感光性樹脂組成物Ｎｏ．１〜Ｎｏ．４の透過性試験を以下のようにして行った。
　即ち，ガラス基板上に着色アルカリ現像性感光性樹脂組成物をスピンコート（５００ｒｐｍ，７秒間）し，ホットプレートを用いて，９０℃で，９０秒間プリベークを行った。光源として高圧水銀ランプを用いて１５０ｍＪ／ｃｍ2露光し，オーブンを用いて，２３０℃で，３０分間ポストベークを行った。吸光光度計を用いて４２０ｎｍにおける透過率を測定した。結果を〔表５〕に示す
【０１３５】
【表５】
【０１３６】
　上記〔表５〕より，本発明のオキシムエステル化合物を光重合開始剤として含有する実施例９及び１０の着色アルカリ現像性感光性樹脂組成物は，本発明のオキシムエステル化合物とは構造が異なる化合物を光重合開始剤として含有する比較例３及び４の着色アルカリ現像性感光性樹脂組成物に比較して，透過率が高いことが明らかである。
…（省略）…
【０１４６】
　得られた着色アルカリ現像性感光性樹脂組成物Ｎｏ．７〜１２のフォトリソグラフィー性の評価を以下のようにして行った。
　即ち，ガラス基板上に着色アルカリ現像性感光性樹脂組成物をスピンコート（５００ｒｐｍ，７秒間）し，ホットプレートを用いて，９０℃で，９０秒間プリベークを行い，光源として高圧水銀ランプを用いてマスクを介して所定量露光した。現像液として２．５質量％炭酸ナトリウム水溶液を用い，スピン現像機で４５秒間現像後，よく水洗し，オーブンを用いて，２３０℃で，３０分ポストベークを行いパターンを定着させ，以下の項目について評価した。試験結果を〔表７〕に示す。
＜感度＞
　着色アルカリ現像性感光性樹脂組成物の感度を，次の４段階で評価した。
　即ち，形成されたパターンの線幅が，マスク開口線幅を超えた時の露光量が５０ｍＪ／ｃｍ2であった場合をａ，１００ｍＪ／ｃｍ2であった場合をｂ，１５０ｍＪ／ｃｍ2であった場合をｃ，１５０ｍＪ／ｃｍ2でもパターンが形成されなかった場合をｄとした。
＜密着性＞
　着色アルカリ現像性感光性樹脂組成物の密着性を，次の４段階で評価した。
　即ち，１００ｍＪ／ｃｍ2で露光，現像した後に残ったパターンの最も細かいマスク線幅が３μｍ以下であった場合をＡ，１０μｍ以下であった場合をＢ，１５μｍ以下であった場合をＣ，３０μｍ以上であった場合をＤとした。
＜残渣＞
　着色アルカリ現像性感光性樹脂組成物の残渣を，次の２段階で評価した。
　即ち，現像後，ガラス面に残渣が全く観察されなかった場合を○，一面に残渣が観察された場合を×とした。
【０１４７】
【表７】
【０１４８】
　上記〔表７〕より，本発明のオキシムエステル化合物は，比較例７で用いた化合物と比較して，残渣が確認されないため現像性に優れる。また，本発明のオキシムエステル化合物は，比較例８〜１０で用いた化合物と比較して，感度・密着性に優れることは明らかである。
【０１４９】
　以上の結果から，本発明のオキシムエステル化合物は，比較例２，３及び７で用いた化合物と比較して，可視光領域の透過性及び現像性に優れる。
　また，本発明のオキシムエステル化合物は，比較例４及び８で用いた化合物と比較して，可視光領域の透過性，耐熱性，感度及び密着性に優れる。
　また，本発明のオキシムエステル化合物は，比較例５及び９で用いた化合物と比較して，耐熱性，感度及び密着性に優れる。
　また，本発明のオキシムエステル化合物は，比較例１，６及び１０で用いた化合物と比較して，可視光領域の透過性，耐熱性，感度及び密着性に優れる。
【０１５０】
　よって，本発明のオキシムエステル化合物は，可視光領域の透過性が高く，耐熱性に優れ，フォトリソグラフィー性に優れているため，光重合開始剤として有用なものである。」
　
　(2) 甲１発明
　ア　甲１発明Ａ
　甲１には，請求項１の記載，請求項７の記載，及び請求項８の記載を引用して記載された請求項１０に係る，アルカリ現像性感光性樹脂組成物の発明が記載されている。また，甲１の【００３５】には，【請求項１】に係る発明のオキシムエステル化合物の具体例として，化合物No.26のオキシムエステル化合物が開示されている（当合議体注：化合物No.26のオキシムエステル化合物は，本件特許発明１の実施例（【０１５２】）の化合物（１）である。）。
　ここで，甲１の【００５０】には，「本発明の光重合開始剤中における本発明のオキシムエステル化合物の含有量は，好ましくは３０〜１００質量％，より好ましくは５０〜１００質量％である。」と記載されている。
　そうしてみると，甲１には，次の発明が記載されている（以下「甲１発明Ａ」という。）。
「　下記化合物No.26のオキシムエステル化合物を含有する光重合開始剤に，エチレン性不飽和結合を有する重合性化合物を含有させ，さらに，エチレン性不飽和基を有していてもよいアルカリ現像性を有する化合物を含有させてなり，
　光重合開始剤中における下記化合物No.26のオキシムエステル化合物の含有量は５０〜１００質量％である，
　アルカリ現像性感光性樹脂組成物。
化合物No.26：
」
　
　イ　甲１発明Ｂ
　甲１の【０１００】には，甲１発明Ａのアルカリ現像性感光性樹脂組成物を，液晶表示パネル用のスペーサーを形成する目的で使用することができることが記載されている。
　そうしてみると，甲１には，以下の発明も記載されている（以下「甲１発明Ｂ」という。）。
「　甲１発明Ａのアルカリ現像性感光性樹脂組成物により形成された，
　液晶表示パネル用のスペーサー。」
　
　ウ　甲１発明Ｃ
　液晶表示パネルが表示装置として組み立てられることは，自明である。
　そうしてみると，甲１には，以下の発明も記載されている（以下「甲１発明Ｃ」という。）。
「　甲１発明Ｂの液晶表示パネル用のスペーサーを含む表示装置。」
　
　(3) 対比
　本件特許発明１と甲１発明Ａを対比すると，以下のとおりとなる。
　ア　感光性樹脂組成物
　甲１発明Ａの「アルカリ現像性感光性樹脂組成物」は，その名のとおり「アルカリ現像性」の「感光性樹脂組成物」であるから，本件特許発明１の「感光性樹脂組成物」に該当する。
　
　イ　樹脂
　甲１発明Ａの「エチレン性不飽和基を有していてもよいアルカリ現像性を有する化合物」は，甲１発明Ａの「アルカリ現像性感光性樹脂組成物」において，「アルカリ現像性」の「感光性樹脂」として機能するものである（【００５７】の記載からも理解できる事項である。）。
　そうしてみると，甲１発明Ａの「エチレン性不飽和基を有していてもよいアルカリ現像性を有する化合物」は，本件特許発明１の「樹脂」に該当する。
　
　ウ　重合性化合物
　甲１発明Ａの「エチレン性不飽和結合を有する重合性化合物」は，その名のとおり「重合性化合物」であるから，本件特許発明１の「重合性化合物」に該当する。
　
　エ　重合開始剤
　甲１発明Ａの「化合物No.26のオキシムエステル化合物」は，「光重合開始剤」であるから，本件特許発明１の「重合開始剤」に該当する。また，甲１発明Ａの「化合物No.26のオキシムエステル化合物」は，本件特許発明１の式（１）において，「Ｌ」が「硫黄原子」，「Ｒａ1」及び「Ｒａ2」が「炭素数１のアルキル基」，ｓ＝０，ｔ＝０，「Ｒａ5」が「式（２）」であり，また，式（２）において，「Ｌ1」が「−Ｏ−」，「Ｌ2」が「炭素数２のアルキル基からｖ個の水素原子を除いた基」，ｖ＝１，「Ｒａ6」が「ＯＲａ41」，「ＯＲａ41」が「水素原子」であるもの，すなわち，本件特許発明１の実施例（【０１５２】）の化合物（１）である。そして，甲１発明Ａにおいて，「光重合開始剤中における下記化合物No.26のオキシムエステル化合物の含有量は５０〜１００質量％である」。
　そうしてみると，甲１発明Ａの「化合物No.26のオキシムエステル化合物」は，本件特許発明１の「重合開始剤が式（１）で表される化合物を含む重合開始剤であり」という要件を満たすとともに，「式（１）で表される化合物の含有量が，重合開始剤（Ｃ）の総量に対して，５０〜１００質量％である」という要件も満たす。
　
　(4) 一致点及び相違点
　ア　一致点
　本件特許発明１と甲１発明Ａは，次の構成で一致する。
「　樹脂，重合性化合物及び重合開始剤を含み，
　重合開始剤が式（１）で表される化合物を含む重合開始剤であり，
　式（１）で表される化合物の含有量が，重合開始剤（Ｃ）の総量に対して，５０〜１００質量％である感光性樹脂組成物。
［式（１）中，Ｒａ1及びＲａ2は，それぞれ独立に，Ｒａ11，ＯＲａ11，ＣＯＲａ11，ＳＲａ11，ＣＯＮＲａ12Ｒａ13又はＣＮを表し，
　Ｒａ11，Ｒａ12及びＲａ13は，それぞれ独立に，水素原子，炭素数１〜２０のアルキル基，炭素数６〜３０のアリール基，炭素数７〜３０のアラルキル基又は炭素数２〜２０の複素環基を表し，
　Ｒａ11，Ｒａ12またはＲａ13で表わされる基の水素原子は，ＯＲａ21，ＣＯＲａ21，ＳＲａ21，ＮＲａ22Ｒａ23，ＣＯＮＲａ22Ｒａ23，−ＮＲａ22−ＯＲａ23，−Ｎ（ＣＯＲａ22）−ＯＣＯＲａ23，−Ｃ（＝Ｎ−ＯＲａ21）−Ｒａ22，−Ｃ（＝Ｎ−ＯＣＯＲａ21）−Ｒａ22，ＣＮ，ハロゲン原子，又はＣＯＯＲａ21で置換されていてもよく，
　Ｒａ21，Ｒａ22及びＲａ23は，それぞれ独立に，水素原子，炭素数１〜２０のアルキル基，炭素数６〜３０のアリール基，炭素数７〜３０のアラルキル基又は炭素数２〜２０の複素環基を表し，
　Ｒａ21，Ｒａ22またはＲａ23で表される基の水素原子は，ＣＮ，ハロゲン原子，ヒドロキシ基又はカルボキシ基で置換されていてもよく，
　Ｒａ11，Ｒａ12，Ｒａ13，Ｒａ21，Ｒａ22またはＲａ23で表される基がアルキレン部分を有する場合，該アルキレン部分は，−Ｏ−，−Ｓ−，−ＣＯＯ−，−ＯＣＯ−，−ＮＲａ24−，−ＮＲａ24ＣＯ−，−ＮＲａ24ＣＯＯ−，−ＯＣＯＮＲａ24−，−ＳＣＯ−，−ＣＯＳ−，−ＯＣＳ−又は−ＣＳＯ−により１〜５回中断されていてもよく，
　Ｒａ24は，水素原子，炭素数１〜２０のアルキル基，炭素数６〜３０のアリール基，炭素数７〜３０のアリールアルキル基又は炭素数２〜２０の複素環基を表し，
　Ｒａ11，Ｒａ12，Ｒａ13，Ｒａ21，Ｒａ22またはＲａ23で表される基がアルキル部分を有する場合，該アルキル部分は，分枝鎖状であってもよく，環状であってもよく，また，Ｒａ12とＲａ13及びＲａ22とＲａ23はそれぞれ一緒になって環を形成していてもよく，
　Ｒａ3及びＲａ4は，それぞれ独立に，Ｒａ11，ＯＲａ11，ＳＲａ11，ＣＯＲａ11，ＣＯＮＲａ12Ｒａ13，ＮＲａ12ＣＯＲａ11，ＯＣＯＲａ11，ＣＯＯＲａ11，ＳＣＯＲａ11，ＯＣＳＲａ11，ＣＯＳＲａ11，ＣＳＯＲａ11，ＣＮ又はハロゲン原子を表し，
　ｓ及びｔは，それぞれ独立に，０〜４の整数を表し，
　Ｌは，酸素原子，硫黄原子，セレン原子，ＣＲａ31Ｒａ32，ＣＯ，ＮＲａ33又はＰＲａ34を表し，
　Ｒａ31，Ｒａ32，Ｒａ33及びＲａ34は，それぞれ独立に，水素原子，炭素数１〜２０のアルキル基，炭素数６〜３０のアリール基又は炭素数７〜３０のアラルキル基を表し，
　Ｒａ31，Ｒａ32，Ｒａ33またはＲａ34で表される基がアルキル部分を有する場合，該アルキル部分は，分枝鎖状であってもよく，環状であってもよく，Ｒａ31，Ｒａ32，Ｒａ33及びＲａ34は，それぞれ独立に，隣接するどちらかのベンゼン環と一緒になって環を形成していてもよく，
　Ｒａ5は，ヒドロキシ基，カルボキシ基又は式（２）
（式（２）中，Ｌ1は，−Ｏ−，−Ｓ−，−ＮＲａ22−，−ＮＲａ22ＣＯ−，−ＳＯ2−，−ＣＳ−，−ＯＣＯ−又は−ＣＯＯ−を表し，
　Ｌ2は，炭素数１〜２０のアルキル基からｖ個の水素原子を除いた基，炭素数６〜３０のアリール基からｖ個の水素原子を除いた基，炭素数７〜３０のアラルキル基からｖ個の水素原子を除いた基又は炭素数２〜２０の複素環基からｖ個の水素原子を除いた基を表し，
　Ｌ2で表される基がアルキレン部分を有する場合，該アルキレン部分は，−Ｏ−，−Ｓ−，−ＣＯＯ−，−ＯＣＯ−，−ＮＲａ22−，−ＮＲａ22ＣＯＯ−，−ＯＣＯＮＲａ22−，−ＳＣＯ−，−ＣＯＳ−，−ＯＣＳ−又は−ＣＳＯ−により１〜５回中断されていてもよく，該アルキレン部分は分枝鎖状であってもよく，環状であってもよく，
　Ｒａ6は，ＯＲａ41，ＳＲａ41，ＣＯＮＲａ42Ｒａ43，ＮＲａ42ＣＯＲａ43，ＯＣＯＲａ41，ＣＯＯＲａ41，ＳＣＯＲａ41，ＯＣＳＲａ41，ＣＯＳＲａ41，ＣＳＯＲａ41，ＣＮ又はハロゲン原子を表し，
　Ｒａ41，Ｒａ42及びＲａ43は，それぞれ独立に，水素原子，炭素数１〜２０のアルキル基，炭素数６〜３０のアリール基又は炭素数７〜３０のアラルキル基を表し，Ｒａ41，Ｒａ42及びＲａ43で表される基がアルキル部分を有する場合，該アルキル部分は分枝鎖状であってもよく，環状であってもよく，Ｒａ42とＲａ43は，一緒になって環を形成していてもよく，
　ｖは１〜３の整数を表す。）
で表される基を表す。］」
　
　イ　相違点
　本件特許発明１と甲１発明Ａは，次の点で相違する。
（相違点）
　本件特許発明１の「樹脂」は，「不飽和カルボン酸及び不飽和カルボン酸無水物からなる群から選ばれる少なくとも１種に由来する構造単位と，炭素数２〜４の環状エーテル構造とエチレン性不飽和結合とを有する単量体に由来する構造単位とを有する重合体」であるのに対して，甲１発明Ａの「エチレン性不飽和基を有していてもよいアルカリ現像性を有する化合物」は，これが明らかではない点。
　
　(5) 判断
　甲１発明Ａの「エチレン性不飽和基を有していてもよいアルカリ現像性を有する化合物」に関して，甲１の【００５７】には，「上記エチレン性不飽和基を有していてもよいアルカリ現像性を有する化合物としては，アルカリ水溶液に可溶であれば特に限定されない」と記載されている。このような非限定的な記載からでは，当業者が前記相違点に係る本件特許発明１の樹脂に到るということはできない。
　また，甲１の【００５７】には，上記記載に続いて「例えば，特開２００４−２６４４１４号公報に記載の樹脂等が挙げられる」と記載されている。ここで，上記公報に記載の樹脂とは，「ノボラック樹脂や側鎖にヒドロキシアリール基を有するポリマーなど」（上記公報の【００３０】）であるから，やはり，当業者が前記相違点に係る本件特許発明１の樹脂に到るともいえない。
　さらにまた，甲１の【００５８】には「アクリル酸エステルの共重合体や，フェノール及び／又はクレゾールノボラックエポキシ樹脂，多官能エポキシ基を有するポリフェニルメタン型エポキシ樹脂，エポキシアクリレート樹脂」と記載され，【００５８】−【００６５】には「下記一般式（IV）で表されるエポキシ化合物等のエポキシ化合物に，不飽和一塩基酸を作用させ，更に多塩基酸無水物を作用させて得られた樹脂」が好ましい樹脂として記載されている。これら記載も，前記相違点に係る本件特許発明１の樹脂を示唆するものとはいえないから，やはり，当業者が前記相違点に係る本件特許発明１の樹脂に到るとはいえない。
　
　甲１の【００６６】には，「上記のエチレン性不飽和結合を有する重合性化合物と，上記のエチレン性不飽和基を有していてもよいアルカリ現像性を有する化合物とは同一の化合物であってもよく」と記載されている。そこで，甲１発明Ａの「エチレン性不飽和結合を有する重合性化合物」に関して甲１の記載を参照すると，【００５２】には，「上記エチレン性不飽和結合を有する重合性化合物としては，特に限定されず，従来，感光性組成物に用いられているものを用いることができる」と記載されている。したがって，たとえ上記【００６６】の記載に基づいて，「エチレン性不飽和結合を有する重合性化合物」に関する【００５２】の記載を参照した当業者を仮定したとしても，このような非限定的な記載を手がかりとしては，前記相違点に係る本件特許発明１の樹脂に到るということはできない。
　ところで，甲１の【００５２】には，上記記載に続いて，約１５０種類の化合物が列挙されており，この選択肢の中には，一応，「不飽和カルボン酸及び不飽和カルボン酸無水物からなる群から選ばれる少なくとも１種」や「炭素数２〜４の環状エーテル構造とエチレン性不飽和結合とを有する単量体」に該当する化合物が含まれている。そして，【００５２】の末尾には，「これらの重合性化合物は，単独で又は２種以上を混合して使用することができ，また２種以上を混合して使用する場合には，それらを予め共重合して共重合体として使用してもよい」とも記載されている。しかしながら，これら甲１の記載に基づいて前記相違点に係る本件特許発明１の樹脂に到るとするためには，当業者が，[A]甲１の【００５７】−【００６５】の記載を参考にすることなく，[B]【００６６】の記載を手がかりにして【００５２】に列挙された化合物を参照し，[C]かつ，その化合物の２種以上を混合して使用することとし，[D]さらに，【００５２】に列挙された化合物の中から「不飽和カルボン酸及び不飽和カルボン酸無水物からなる群から選ばれる少なくとも１種」及び「炭素数２〜４の環状エーテル構造とエチレン性不飽和結合とを有する単量体」に該当する化合物を選択し，[E]これら化合物を予め共重合して共重合体とすることを仮定する必要がある。
　このような仮定に仮定を積み重ねた推考が容易であるとはいえない。
　
　また，甲２−甲８には，「エチレン性不飽和基を有していてもよいアルカリ現像性を有する化合物」として前記相違点に係る本件特許発明１の樹脂を使用することについて記載されておらず，また，示唆もされていない。
（当合議体注：甲２−甲８は，それぞれ，特開２０１０−８５９２９号公報，特開２０００−８１７０１号公報，特開２００４−２４０２４１号公報，特開２００５−２０８３６０号公報，特開２００５−２２７５２５号公報，特開２０１０−１０７７５５号公報及び特開２０１０−１３４４４４号公報である。）
　
　以上のとおりであるから，本件特許発明１は，甲１−甲８に記載された発明に基づいて，当業者が容易に発明できたものであるということはできない。
　
　(6) 本件特許発明２−本件特許発明４について
　本件特許発明２の感光性樹脂組成物は，前記相違点に係る本件特許発明１の構成を具備するものである。また，本件特許発明３は，前記相違点１に係る本件特許発明１の構成を具備する感光性樹脂組成物により形成されたパターンの発明であり，本件特許発明４は，本件特許発明３のパターンを含む表示装置の発明である。
　そうしてみると，本件特許発明１と同様の理由により，本件特許発明２−本件特許発明４についても，甲１−甲８に記載された発明に基づいて，当業者が容易に発明できたものであるということはできない。
　
　(7) 小括
　本件特許は，特許法２９条２項の規定に違反してされたものであるということができない。
　
　２　特許法３６条４項１号について
　特許異議申立人は，本件特許発明の構成要件の全ての成分の組み合わせについて，実施例１−実施例５の組み合わせの場合と同様の効果を奏することが合理的に推認できるような説明を，本件特許の発明の詳細な説明は何ら開示していないから，本件特許の発明の詳細な説明の記載は，当業者が本件特許発明の実施をすることができる程度に明確かつ十分に記載したものであるということができないと主張する。
　しかしながら，本件特許の発明の詳細な説明には，全体としてみて，本件特許発明の感光性樹脂組成物（パターン，表示装置）について明確に説明されており，また，本件特許発明の感光性樹脂組成物（パターン，表示装置）を作ることができるように記載されており，そして，本件特許発明の感光性樹脂組成物（パターン，表示装置）を使用できるように記載されている。加えて，本件特許の発明の詳細な説明には，全体としてみて，発明の属する技術分野が記載され，また，発明が解決しようとする課題及びその解決手段が記載されている。
　したがって，本件特許は，特許法３６条４項１号に規定する要件を満たしていない特許出願に対してされたものであるということはできない。
　
第５　まとめ
　以上のとおりであるから，当合議体が通知した取消の理由，及び特許異議申立書に記載された特許異議申立ての理由によっては，本件特許を取り消すことはできない。
　また，他に本件特許を取り消すべき理由を発見しない。
　よって，結論のとおり決定する。
【異議決定日】
平成３０年２月１４日（２０１８．２．１４）
【訂正の要旨】
審決（決定）の【理由】欄参照。
（５７）【特許請求の範囲】
　【請求項１】
　樹脂、重合性化合物及び重合開始剤を含み、
　樹脂が、不飽和カルボン酸及び不飽和カルボン酸無水物からなる群から選ばれる少なくとも１種に由来する構造単位と、炭素数２〜４の環状エーテル構造とエチレン性不飽和結合とを有する単量体に由来する構造単位とを有する重合体であり、
　重合開始剤が式（１）で表される化合物を含む重合開始剤であり、
　式（１）で表される化合物の含有量が、重合開始剤（Ｃ）の総量に対して、
５０
［式（１）中、Ｒａ１及びＲａ２は、それぞれ独立に、Ｒａ１１、ＯＲａ１１、ＣＯＲａ１１、ＳＲａ１１、ＣＯＮＲａ１２Ｒａ１３又はＣＮを表し、
　Ｒａ１１、Ｒａ１２及びＲａ１３は、それぞれ独立に、水素原子、炭素数１〜２０のアルキル基、炭素数６〜３０のアリール基、炭素数７〜３０のアラルキル基又は炭素数２〜２０の複素環基を表し、
　Ｒａ１１、Ｒａ１２またはＲａ１３で表わされる基の水素原子は、ＯＲａ２１、ＣＯＲａ２１、ＳＲａ２１、ＮＲａ２２Ｒａ２３、ＣＯＮＲａ２２Ｒａ２３、−ＮＲａ２２−ＯＲａ２３、−Ｎ（ＣＯＲａ２２）−ＯＣＯＲａ２３、−Ｃ（＝Ｎ−ＯＲａ２１）−Ｒａ２２、−Ｃ（＝Ｎ−ＯＣＯＲａ２１）−Ｒａ２２、ＣＮ、ハロゲン原子、又はＣＯＯＲａ２１で置換されていてもよく、
　Ｒａ２１、Ｒａ２２及びＲａ２３は、それぞれ独立に、水素原子、炭素数１〜２０のアルキル基、炭素数６〜３０のアリール基、炭素数７〜３０のアラルキル基又は炭素数２〜２０の複素環基を表し、
　Ｒａ２１、Ｒａ２２またはＲａ２３で表される基の水素原子は、ＣＮ、ハロゲン原子、ヒドロキシ基又はカルボキシ基で置換されていてもよく、
　Ｒａ１１、Ｒａ１２、Ｒａ１３、Ｒａ２１、Ｒａ２２またはＲａ２３で表される基がアルキレン部分を有する場合、該アルキレン部分は、−Ｏ−、−Ｓ−、−ＣＯＯ−、−ＯＣＯ−、−ＮＲａ２４−、−ＮＲａ２４ＣＯ−、−ＮＲａ２４ＣＯＯ−、−ＯＣＯＮＲａ２４−、−ＳＣＯ−、−ＣＯＳ−、−ＯＣＳ−又は−ＣＳＯ−により１〜５回中断されていてもよく、
　Ｒａ２４は、水素原子、炭素数１〜２０のアルキル基、炭素数６〜３０のアリール基、炭素数７〜３０のアリールアルキル基又は炭素数２〜２０の複素環基を表し、
　Ｒａ１１、Ｒａ１２、Ｒａ１３、Ｒａ２１、Ｒａ２２またはＲａ２３で表される基がアルキル部分を有する場合、該アルキル部分は、分枝鎖状であってもよく、環状であってもよく、また、Ｒａ１２とＲａ１３及びＲａ２２とＲａ２３はそれぞれ一緒になって環を形成していてもよく、
　Ｒａ３及びＲａ４は、それぞれ独立に、Ｒａ１１、ＯＲａ１１、ＳＲａ１１、ＣＯＲａ１１、ＣＯＮＲａ１２Ｒａ１３、ＮＲａ１２ＣＯＲａ１１、ＯＣＯＲａ１１、ＣＯＯＲａ１１、ＳＣＯＲａ１１、ＯＣＳＲａ１１、ＣＯＳＲａ１１、ＣＳＯＲａ１１、ＣＮ又はハロゲン原子を表し、
　ｓ及びｔは、それぞれ独立に、０〜４の整数を表し、
　Ｌは、酸素原子、硫黄原子、セレン原子、ＣＲａ３１Ｒａ３２、ＣＯ、ＮＲａ３３又はＰＲａ３４を表し、
　Ｒａ３１、Ｒａ３２、Ｒａ３３及びＲａ３４は、それぞれ独立に、水素原子、炭素数１〜２０のアルキル基、炭素数６〜３０のアリール基又は炭素数７〜３０のアラルキル基を表し、
　Ｒａ３１、Ｒａ３２、Ｒａ３３またはＲａ３４で表される基がアルキル部分を有する場合、該アルキル部分は、分枝鎖状であってもよく、環状であってもよく、Ｒａ３１、Ｒａ３２、Ｒａ３３及びＲａ３４は、それぞれ独立に、隣接するどちらかのベンゼン環と一緒になって環を形成していてもよく、
　Ｒａ５は、ヒドロキシ基、カルボキシ基又は式（２）
（式（２）中、Ｌ１は、−Ｏ−、−Ｓ−、−ＮＲａ２２−、−ＮＲａ２２ＣＯ−、−ＳＯ２−、−ＣＳ−、−ＯＣＯ−又は−ＣＯＯ−を表し、
　Ｌ２は、炭素数１〜２０のアルキル基からｖ個の水素原子を除いた基、炭素数６〜３０のアリール基からｖ個の水素原子を除いた基、炭素数７〜３０のアラルキル基からｖ個の水素原子を除いた基又は炭素数２〜２０の複素環基からｖ個の水素原子を除いた基を表し、
　Ｌ２で表される基がアルキレン部分を有する場合、該アルキレン部分は、−Ｏ−、−Ｓ−、−ＣＯＯ−、−ＯＣＯ−、−ＮＲａ２２−、−ＮＲａ２２ＣＯＯ−、−ＯＣＯＮＲａ２２−、−ＳＣＯ−、−ＣＯＳ−、−ＯＣＳ−又は−ＣＳＯ−により１〜５回中断されていてもよく、該アルキレン部分は分枝鎖状であってもよく、環状であってもよく、
　Ｒａ６は、ＯＲａ４１、ＳＲａ４１、ＣＯＮＲａ４２Ｒａ４３、ＮＲａ４２ＣＯＲａ４３、ＯＣＯＲａ４１、ＣＯＯＲａ４１、ＳＣＯＲａ４１、ＯＣＳＲａ４１、ＣＯＳＲａ４１、ＣＳＯＲａ４１、ＣＮ又はハロゲン原子を表し、
　Ｒａ４１、Ｒａ４２及びＲａ４３は、それぞれ独立に、水素原子、炭素数１〜２０のアルキル基、炭素数６〜３０のアリール基又は炭素数７〜３０のアラルキル基を表し、Ｒａ４１、Ｒａ４２及びＲａ４３で表される基がアルキル部分を有する場合、該アルキル部分は分枝鎖状であってもよく、環状であってもよく、Ｒａ４２とＲａ４３は、一緒になって環を形成していてもよく、
　ｖは１〜３の整数を表す。）
で表される基を表す。］
　【請求項２】
　炭素数２〜４の環状エーテル構造とエチレン性不飽和結合とを有する単量体に由来する構造単位が、式（Ｉ）又は式（ＩＩ）で表される化合物に由来する構造単位である請求項１記載の感光性樹脂組成物。
［式（Ｉ）及び式（ＩＩ）中、Ｒａ及びＲｂは、互いに独立に、水素原子、又は炭素数１〜４のアルキル基を表し、該アルキル基に含まれる水素原子は、ヒドロキシ基で置換されていてもよい。
　Ｘａ及びＸｂは、互いに独立に、単結合、−Ｒｃ−、＊−Ｒｃ−Ｏ−、＊−Ｒｃ−Ｓ−、＊−Ｒｃ−ＮＨ−を表す。
　Ｒｃは、炭素数１〜６のアルカンジイル基を表す。
　＊は、Ｏとの結合手を表す。］
　【請求項３】
　請求項１又は２記載の感光性樹脂組成物により形成されたパターン。
　【請求項４】
　請求項３記載のパターンを含む表示装置。